(57)【要約】【課題】  高い反射率とガラス基板への密着性を両立できる塗膜を効率よく形成できる感光性樹脂組成物を提供すること。【解決手段】  数平均分子量が１，０００〜５０，０００のラジカル重合性基を有する樹脂（Ａ）、（Ａ）以外の２個以上のラジカル重合性基を有する化合物（Ｂ）、加水分解性アルコキシ基を有する化合物（Ｃ）、光重合開始剤（Ｄ）及び酸化チタン（Ｅ）を必須成分として含有することを特徴とする感光性樹脂組成物。ラジカル重合性基を有する樹脂（Ａ）が、カルボキシル基を有することが好ましい。【選択図】  なし【特許請求の範囲】
【請求項１】
数平均分子量が１，０００〜５０，０００のラジカル重合性基を有する樹脂（Ａ）、前記（Ａ）以外の２個以上のラジカル重合性基を有する化合物（Ｂ）、加水分解性アルコキシ基を有する化合物（Ｃ）、光重合開始剤（Ｄ）及び酸化チタン（Ｅ）を必須成分として含有することを特徴とする感光性樹脂組成物。
【請求項２】
前記ラジカル重合性基を有する樹脂（Ａ）が、カルボキシル基を有する請求項１に記載の感光性樹脂組成物。
【請求項３】
前記２個以上のラジカル重合性基を有する化合物（Ｂ）が、（メタ）アクリロイル基を有する化合物である請求項１又は２に記載の感光性樹脂組成物。
【請求項４】
前記加水分解性アルコキシ基を有する化合物（Ｃ）が、下記一般式（１）で表されるシラン化合物又はその縮合物であるシロキサン化合物である請求項１〜３のいずれか１項に記載の感光性樹脂組成物。
【化１】
2015072468.tif 000004
［式中、Ｒ1は、アルキル基の炭素数が１〜６である（メタ）アクリロイロキシアルキル基、アルキル基の炭素数が１〜６であるグリシドキシアルキル基、アルキル基の炭素数が１〜６であるメルカプトアルキル基及びアルキル基の炭素数が１〜６であるアミノアルキル基からなる群から選ばれる１種以上の有機基を表し、Ｒ2は、炭素数１〜１２の脂肪族飽和炭化水素基又は炭素数６〜１２の芳香族炭化水素基を表し、Ｒ3は、炭素数が１〜４のアルキル基を表し、ｍは０又は１である。］
【請求項５】
前記光重合開始剤（Ｄ）のうち、少なくとも１種が４００ｎｍ以上の波長で吸光度を有する開始剤である請求項１〜４のいずれか１項に記載の感光性樹脂組成物。
【請求項６】
感光性樹脂組成物中の固形分の重量に対する酸化チタン（Ｅ）の重量割合が、３０〜９０重量％である請求項１〜５のいずれか１項に記載の感光性樹脂組成物。
【請求項７】
感光性樹脂組成物中の固形分の重量に対する加水分解性アルコキシ基を有する化合物（Ｃ）の重量割合が、０．１〜２０重量％含有する請求項１〜６のいずれか１項に記載の感光性樹脂組成物。
【発明の詳細な説明】
【技術分野】
【０００１】
本発明は感光性樹脂組成物に関する。
【背景技術】
【０００２】
液晶ディスプレイは、画面光の逃げを防止するため液晶画面の背面に反射板を配置している。高い光反射率が要求される反射板には、反射率の高い白色フィルム等が使用されている。同様な高い光反射率が要求される照明器具用のランプシェードに関する技術を面光源反射板に転用する検討も進められている。代表的な高光反射材料に、基材表面に金属蒸着膜を堆積させて鏡面を形成したＡｇ蒸着フィルム等の反射材がある。蒸着フィルムは、鏡面反射率が高いものの拡散反射が起こり難く、液晶等のディスプレイ面に向かう光量は却って少なくなる。
Ａｇ蒸着フィルムに代わる反射材として、微細気泡を含む熱可塑性ポリエステル発泡体（特許文献１）やシリカエアロゲルを分散させた樹脂塗膜が形成されている反射板（特許文献２）等が知られている。
【先行技術文献】
【特許文献】
【０００３】
【特許文献１】特許第２９２５７４５号公報
【特許文献２】特開平１１−２９７４５号公報
【発明の概要】
【発明が解決しようとする課題】
【０００４】
しかしながら、特許文献１の樹脂の発泡で反射率を高めた反射材や反射フィルムでは、屈折率が大きく異なる膜樹脂と微細気泡の界面で反射が促進され、酸化チタン等の白色顔料の有無に拘わらず反射率の高い白色面を呈するが、反射率の向上には厚膜化が必要となる。一般に、反射フィルムはポリエステル等のフィルムを溶解押し出し後、１軸又は２軸に延伸する方法でフィルム内部に微細な気泡を含有させて作製する。フィルムを厚膜化するほど反射率は向上するが、コスト高で生産性も低く、１５０〜２００μｍ程度の膜厚で対応していたため、反射率が不十分であった。
【０００５】
また、特許文献２の液晶ディスプレイ画面の背面にある反射板は、蛍光管やＬＥＤからの照明光で照射されるので、照明光に微量ながらも含まれている紫外線で常時照射される。含泡樹脂で反射率を高めた反射材や反射フィルムでは、樹脂自体が紫外線によって劣化し、時間が経過するに従い、塗膜の変色が進行し、全反射、拡散反射が低下するという問題がある。
【０００６】
そのため、熱硬化型アクリル塗料から作製された塗膜を表層塗膜とすることにより、照明光の利用効率を高め、長時間使用後においても反射率が低下しない液晶バックライト反射板用シートも開発されている。しかしながら、熱硬化法は依然として生産性が悪く、消費するエネルギー量も大きいという問題がある。
また、ガラス上に樹脂塗膜が形成された光学部材として用いる場合、樹脂はガラスに対して高い密着性を有することが求められる。
【０００７】
本発明はガラスに対して高い密着性を有し、高い反射率を有する塗膜を効率よく形成できる感光性樹脂組成物を提供することを目的とする。
【課題を解決するための手段】
【０００８】
本発明者らは、上記の目的を達成するべく検討を行った結果、本発明に到達した。
すなわち、本発明は、数平均分子量が１，０００〜５０，０００のラジカル重合性基を有する樹脂（Ａ）、（Ａ）以外の２個以上のラジカル重合性基を有する化合物（Ｂ）、加水分解性アルコキシ基を有する化合物（Ｃ）、光重合開始剤（Ｄ）及び酸化チタン（Ｅ）を必須成分として含有することを特徴とする感光性樹脂組成物である。
【発明の効果】
【０００９】
本発明の感光性樹脂組成物はガラスに対して密着性が高く、かつ高い反射率を有する塗膜を効率よく形成することができるという効果を奏する。
【発明を実施するための形態】
【００１０】
数平均分子量が１，０００〜５０，０００のラジカル重合性基を有する樹脂（Ａ）、（Ａ）以外の２個以上のラジカル重合性基を有する化合物（Ｂ）、加水分解性アルコキシ基を有する化合物（Ｃ）、光重合開始剤（Ｄ）及び酸化チタン（Ｅ）を必須成分として含有することを特徴とする。また、本組成物を硬化させて得られる塗膜はガラスに対する密着性が高く、かつ反射率を高くすることができる。
【００１１】
なお、本明細書において、「（メタ）アクリレート」とは「アクリレート又はメタクリレート」を、「（メタ）アクリル酸」とは「アクリル酸又はメタクリル酸」を、「（メタ）アクリル樹脂」とは「アクリル樹脂又はメタクリル樹脂」を、「（メタ）アクリロイル基」とは「アクリロイル基又はメタクリロイル基」を、「（メタ）アクリロイロキシ基」とは「アクリロイロキシ基又はメタクリロイロキシ基」を意味する。
【００１２】
以下において、本発明の感光性樹脂組成物の必須構成成分である（Ａ）〜（Ｅ）について順に説明する。
【００１３】
本発明の感光性樹脂組成物における第１の必須成分である数平均分子量が１，０００〜５０，０００のラジカル重合性基を有する樹脂（Ａ）における数平均分子量は、ゲルパーミエイションクロマトグラフィー法（以下、ＧＰＣと略記）による測定値である。
（Ａ）の数平均分子量は、硬化塗膜の強度の点から、通常１，０００〜５０，０００、好ましくは１，５００〜３０，０００、更に好ましくは２，０００〜２０，０００である。
【００１４】
本発明における数平均分子量は、ＧＰＣ装置としてＨＬＣ−８３２０ＧＰＣ（東ソー（株）製）を使用し、テトラヒドロフラン溶媒で、ＴＳＫ標準ポリスチレン（東ソー（株）製）を基準物質として、測定温度：４０℃、カラム：Ａｌｌｉａｎｃｅ（ウォーターズ製）で測定したものである。また、解析ソフトとしてＧＰＣワークステーションＥｃｏＳＥＣ−ＷＳ（東ソー（株）製）を使用する。
【００１５】
本発明で用いる数平均分子量が１，０００〜５０，０００のラジカル重合性基を有する樹脂（Ａ）は、分子内にラジカル重合性基を有する。
ラジカル重合性基としては、（メタ）アクリロイル基、ビニル基、アリル基及びプロペニル基等が挙げられ、光硬化性の観点から（メタ）アクリロイル基、ビニル基及びアリル基が好ましく、更に好ましくは（メタ）アクリロイル基である。
【００１６】
また、ラジカル重合性基を有する樹脂（Ａ）は、ラジカル重合性基と共に、分子内に水素結合性官能基を有していることが好ましく、水素結合性官能基としては密着性の観点から、カルボキシル基、水酸基、スルホン酸基及び燐酸基が好ましく、更に好ましくはカルボキシル基である。
【００１７】
本発明で用いることができるラジカル重合性基を有する樹脂（Ａ）の具体的な例としては、ラジカル重合性基を有するエポキシ樹脂（Ａ１）及びラジカル重合性基を有する（メタ）アクリル樹脂（Ａ２）等が挙げられる。
【００１８】
ラジカル重合性有機基を有するエポキシ樹脂（Ａ１）は、市販品のエポキシ樹脂にラジカル重合性有機基を有する化合物を反応させることによって得ることができる。また、更に水素結合性官能基を有する化合物を反応させることによって、分子内に水素結合性官能基を有する化合物を得ることができ、例えば、分子中にエポキシ基を有するノボラック型のエポキシ樹脂に（メタ）アクリル酸を反応させ、更にフタル酸や無水フタル酸などの多価カルボン酸や多価カルボン酸無水物を反応させたものが挙げられる。
【００１９】
ラジカル重合性基を有する（メタ）アクリル樹脂（Ａ２）は、既存の方法により（メタ）アクリル酸誘導体を重合させ、更にラジカル重合性基を有する化合物を反応させることで得ることができる。
（メタ）アクリル樹脂（Ａ２）の製造方法としてはラジカル重合が好ましく、溶液重合法が分子量を調節しやすいため好ましい。
【００２０】
（メタ）アクリル樹脂（Ａ２）を構成するモノマーとしては、（メタ）アクリル酸（ａ２１）、（メタ）アクリル酸エステル（ａ２２）及び無水マレイン酸が等が挙げられる。
【００２１】
（メタ）アクリル酸エステル（ａ２２）としては、炭素数１〜２４の（メタ）アクリル酸アルキル［（メタ）アクリル酸メチル、（メタ）アクリル酸ブチル及び（メタ）アクリル酸−２エチルヘキシル等］及び炭素数１〜２４の（メタ）アクリル酸ヒドロキシアルキル［（メタ）アクリル酸ヒドロキシエチル等］等が挙げられ、好ましくは（メタ）アクリル酸メチルである。
【００２２】
（メタ）アクリル樹脂（Ａ２）を構成するモノマーとしては、感光性樹脂組成物の弾性回復特性の観点から、芳香環を有するビニル化合物（ａ２３）（スチレン等）を、（メタ）アクリル酸（ａ２１）及び（メタ）アクリル酸エステル（ａ２２）と併用してもよい。
【００２３】
側鎖に（メタ）アクリロイル基を導入する方法としては、例えば下記の（１）及び（２）の方法が挙げられる。
【００２４】
（１）（メタ）アクリル樹脂（Ａ２）を構成するモノマー〔（ａ２１）及び（ａ２２）等〕のうちの少なくとも一部にイソシアネート基と反応しうる基（水酸基又は１級若しくは２級アミノ基等）を有するモノマーを使用して重合体を製造し、その後（メタ）アクリロイル基とイソシアネート基を有する化合物（（メタ）アクリロイロキシエチルイソシアネート等）を反応させる方法。
【００２５】
（２）（メタ）アクリル樹脂（Ａ２）を構成するモノマー〔（ａ２１）及び（ａ２２）等〕のうちの少なくとも一部にエポキシ基と反応しうる基（水酸基、カルボキシル基及び１級又は２級アミノ基等）を有するモノマーを使用して重合体を製造し、その後（メタ）アクリロイル基とエポキシ基を有する化合物（グリシジル（メタ）アクリレート等）を反応させる方法。
【００２６】
本発明の感光性樹脂組成物中の樹脂（Ａ）が酸性基、例えばカルボキシル基、スルホン基又はリン酸基を含有する場合は、（Ａ）の酸価は密着性の観点から、好ましくは５０〜２００、更に好ましくは７０〜１８０、特に好ましくは８０〜１５０である。
【００２７】
尚、本発明における酸価は、ＪＩＳ  Ｋ００７０に準拠して電位差滴定法により測定を行うことができる。測定溶剤としては、アセトン、メタノール並びにアセトン及びメタノールの混合溶液等を用いる。
【００２８】
本発明における樹脂（Ａ）の含有量は、密着性の観点から、感光性樹脂組成物中の固形分の重量に基づいて、好ましくは５〜６０重量％、更に好ましくは１０〜５０重量％である。
尚、感光性樹脂組成物の固形分の重量とは、感光性樹脂組成物中の後述の溶剤（Ｊ）以外の成分の重量であり、以下、同様の意味で使用する。
【００２９】
本発明の感光性樹脂組成物における第２の必須成分である（Ａ）以外の２個以上のラジカル重合性基を有する化合物（Ｂ）としては、分子内に（メタ）アクリロイル基、ビニル基、アリル基及びプロペニル基からなる群から選ばれるラジカル重合性基を２個以上有する化合物等が挙げられ、（メタ）アクリロイル基を有する化合物［すなわち（メタ）アクリレート］が好ましく、２個以上の（メタ）アクリロイル基を有する化合物が更に好ましい。
【００３０】
分子内に２個以上の（メタ）アクリロイル基を有する化合物としては、公知の多官能（メタ）アクリレートモノマーであれば、特に限定されずに用いられる。
このような多官能（メタ）アクリレートモノマーとしては、２官能（メタ）アクリレート（Ｂ１）、３官能（メタ）アクリレート（Ｂ２）、４〜６官能（メタ）アクリレート（Ｂ３）及び７〜１０官能（メタ）アクリレート（Ｂ４）が挙げられる。
【００３１】
２官能（メタ）アクリレート（Ｂ１）としては、例えば、多価アルコールと（メタ）アクリル酸のエステル化物［例えば、グリコールのジ（メタ）アクリレート、グリセリンのジ（メタ）アクリレート、トリメチロールプロパンのジ（メタ）アクリレート、３−ヒドロキシ−１，５−ペンタンジオールのジ（メタ）アクリレート及び２−ヒドロキシ−２−エチル−１，３−プロパンジオールのジ（メタ）アクリレート］；多価アルコールのアルキレンオキサイド付加物と（メタ）アクリル酸のエステル化物［例えば、トリメチロールプロパンのエチレンオキサイド付加物のジ（メタ）アクリレート及びグリセリンのエチレンオキサイド付加物のジ（メタ）アクリレート］；水酸基を有する両末端エポキシアクリレート；多価アルコールと（メタ）アクリル酸とヒドロキシカルボン酸のエステル化物［例えば、ヒドロキシピバリン酸ネオペンチルグリコールジ（メタ）アクリレート］等が挙げられる。
【００３２】
３官能（メタ）アクリレート（Ｂ２）としては、グリセリンのトリ（メタ）アクリレート、トリメチロールプロパンのトリ（メタ）アクリレート、ペンタエリスリトールのトリ（メタ）アクリレート及びトリメチロールプロパンのエチレンオキサイド付加物のトリ（メタ）アクリレート等が挙げられる。
【００３３】
４〜６官能（メタ）アクリレート（Ｂ３）としては、ペンタエリスリトールテトラ（メタ）アクリレート、ジペンタエリスリトールペンタ（メタ）アクリレート及びジペンタエリスリトールのヘキサ（メタ）アクリレート、ジペンタエリスリトールのエチレンオキサイド付加物のテトラ（メタ）アクリレート、ジペンタエリスリトールのエチレンオキサイド付加物のペンタ（メタ）アクリレート及びジペンタエリスリトールのプロピレンオキサイド付加物のペンタ（メタ）アクリレート等が挙げられる。
【００３４】
７〜１０官能の（メタ）アクリレート化合物としては、例えばジペンタエリスリトールペンタ（メタ）アクリレートとヘキサメチレンジイソシアネートとの反応により得られる化合物など、ジイソシアネート化合物と水酸基を有する多官能（メタ）アクリレート化合物との反応により得ることができる。
【００３５】
本発明の感光性樹脂組成物中の（Ａ）以外の２個以上のラジカル重合性基を有する化合物（Ｂ）の含有量は、硬化性及び密着性の観点から、感光性樹脂組成物中の固形分の重量に基づいて、好ましくは０．５〜２０重量％、更に好ましくは１〜１５重量％である。
【００３６】
本発明の感光性樹脂組成物における第３の必須成分である加水分解性アルコキシ基を有する化合物（Ｃ）としては、アルコキシチタン、アルコキシシロキサン、アルコキシアルミニウム及びアルコキシジルコニア等のアルコキシ基を有する化合物並びにその縮合物等が挙げられる。
【００３７】
加水分解性アルコキシ基を有する化合物（Ｃ）としては、密着性を向上させる観点から、アルコキシシラン及びアルコキシシロキサンが好ましく、更に好ましくは下記一般式（１）で表されるシラン化合物及びその縮合物であるシロキサン化合物である。
【００３８】
【化１】
2015072468.tif 000002
【００３９】
一般式（１）中、Ｒ1は、アルキル基の炭素数が１〜６である（メタ）アクリロイロキシアルキル基、アルキル基の炭素数が１〜６であるグリシドキシアルキル基、アルキル基の炭素数が１〜６であるメルカプトアルキル基及びアルキル基の炭素数が１〜６であるアミノアルキル基からなる群から選ばれる１種以上の有機基を表し、Ｒ2は、炭素数１〜１２の脂肪族飽和炭化水素基又は炭素数６〜１２の芳香族炭化水素基を表し、Ｒ3は、炭素数１〜４のアルキル基を表す。ｍは０又は１である。
【００４０】
Ｒ2における炭素数１〜１２の脂肪族飽和炭化水素基としては、直鎖アルキル基、分岐アルキル基及び脂環式飽和炭化水素基が挙げられる。
【００４１】
直鎖アルキル基としては、メチル、エチル、ｎ−プロピル、ｎ−ブチル、ｎ−オクチル及びｎ−ドデシル基等並びにこれらの重水素置換体等が挙げられる。
分岐アルキル基としては、イソプロピル、イソブチル、ｓｅｃ−ブチル及び２−エチルヘキシル基等が挙げられる。
環式飽和炭化水素基としては、シクロヘキシル基、シクロオクチル基、シクロヘキシルメチル基、シクロヘキシルエチル基及びメチルシクロヘキシル基等が挙げられる。
【００４２】
炭素数６〜１２の芳香族炭化水素基としては、アリール基、アラルキル基及びアルキルアリール基が挙げられる。
【００４３】
アリール基としては、フェニル、ビフェニル、ナフチル基及びこれらの重水素、フッ素若しくは塩素の各置換体等が挙げられる。
アラルキル基としては、トリル、キシリル、メシチル及びこれらの重水素、フッ素若しくは塩化物等が挙げられる。
アルキルアリール基としては、メチルフェニル及びエチルフェニル基等が挙げられる。
【００４４】
Ｒ2のうち好ましいのは、硬化反応性の観点から直鎖アルキル基、分岐アルキル基及びアリール基であり、更に好ましいのは直鎖アルキル基及びアリール基であり、特に好ましいのはメチル基、エチル基及びフェニル基である。
Ｒ3としては、メチル基、エチル基、ｎ−プロピル基、イソプロピル基、ｎ−ブチル基及びｓｅｃ−ブチル基等が挙げられ、好ましいのは熱硬化反応性の観点からメチル基及びエチル基である。
複数個あるＲ3は、同一でも異なっていても良い。
【００４５】
一般式（１）において、Ｒ1としてアルキル基の炭素数が１〜６である（メタ）アクリロイロキシアルキル基を有するシラン化合物としては、以下の化合物等が挙げられる。
ｍが０、すなわちアルコキシ基を３個有する３官能シラン化合物・・・３−メタクリロイロキシプロピルトリメトキシシラン、３−メタクリロイロキシプロピルトリエトキシシラン、３−アクリロイロキシプロピルトリメトキシシラン及び３−アクリロイロキシプロピルトリエトキシシラン等
【００４６】
ｍが１、すなわちアルコキシ基を２個有する３官能シラン化合物・・・３−メタクリロイロキシプロピルメチルジメトキシシラン、３−メタクリロイロキシプロピルメチルジエトキシシラン、３−アクリロイロキシプロピルメチルジメトキシシラン及び３−アクリロイロキシプロピルメチルジエトキシシラン等
【００４７】
Ｒ1としてアルキル基の炭素数が１〜６であるグリシドキシアルキル基を有するシラン化合物としては、以下の化合物等が挙げられる。
ｍが０、すなわちアルコキシ基を３個有する３官能シラン化合物・・・３−グリシドキシプロピルトリメトキシシラン及び３−グリシドキシプロピルトリエトキシシラン等
ｍが１、すなわちアルコキシ基を２個有する３官能シラン化合物・・・３−グリシドキシプロピルメチルジメトキシシラン及び３−グリシドキシプロピルメチルジエトキシシラン等
【００４８】
Ｒ1としてアルキル基の炭素数が１〜６であるメルカプトアルキル基を有するシラン化合物としては、以下の化合物等が挙げられる。
ｍが０、すなわちアルコキシ基を３個有する３官能シラン化合物・・・３−メルカプトプロピルトリメトキシシラン及び３−メルカプトプロピルトリエトキシシラン等
ｍが１、すなわちアルコキシ基を２個有する３官能シラン化合物・・・３−メルカプトプロピルメチルジメトキシシラン及び３−メルカプトプロピルメチルジエトキシシラン等
【００４９】
Ｒ1としてアルキル基の炭素数が１〜６であるアミノアルキル基を有するシラン化合物としては、以下の化合物等が挙げられる。
ｍが０、すなわちアルコキシ基を３個有する３官能シラン化合物・・・Ｎ−２アミノエチルγ−アミノプロピルトリメトキシシラン、Ｎ−２アミノエチルγ−アミノプロピルトリエトキシシラン、３−アミノプロピルトリメトキシシラン及び３−アミノプロピルトリエトキシシラン等
ｍが１、すなわちアルコキシ基を２個有する３官能シラン化合物・・・Ｎ−２アミノエチルγ−アミノプロピルメチルジメトキシシラン、Ｎ−２アミノエチルγ−アミノプロピルメチルジエトキシシラン、３−アミノプロピルメチルジメトキシシラン及び３−アミノプロピルメチルジエトキシシラン等
【００５０】
一般式（１）で表されるシラン化合物の市販品としては、メタクリル変性アルコキシシラン（ＫＢＭ−５０３、ＫＢＭ−５１０３及びＫＢＥ−５０２［すべて信越化学（株）製］）等が挙げられる。
【００５１】
シロキサン化合物は、一般式（１）で表されるシラン化合物の縮合物であり、酸触媒を使用した縮合反応等の公知の方法により得ることができる。
シラン化合物は、１種を単独で用いてもよいし、２種以上を併用して用いても良い。
【００５２】
加水分解性アルコキシ基を有する化合物（Ｃ）のうち好ましいのは、アルコキシ基を３個有する（メタ）アクリロイロキシアルキル基を有する３官能シラン化合物、（メタ）アクリロイロキシアルキル基を有する３官能シラン化合物を必須構成単量体とする縮合物及びアルコキシ基を３個有するグリシドキシアルキル基を有する３官能シラン化合物を必須構成単量体とする縮合物であり、更に好ましいのは、３−（メタ）アクリロイロキシプロピルトリメトキシシラン及び３−（メタ）アクリロイロキシプロピルトリメトキシシランを必須構成単量体とする縮合物である。
【００５３】
本発明における加水分解性アルコキシ基を有する化合物（Ｃ）の含有量は、硬化性及び密着性の観点から感光性樹脂組成物中の固形分の重量に基づいて、好ましくは０．１〜２０重量％、更に好ましくは１〜１５重量％である。
【００５４】
本発明の感光性樹脂組成物における第４の必須成分である光重合開始剤（Ｄ）としては可視光線、紫外線、遠赤外線、荷電粒子線及びＸ線等の放射線の露光により、重合性不飽和化合物の重合を開始しうるラジカルを発生する成分であればどのようなものでもよい。
【００５５】
光重合開始剤（Ｄ）としては、例えば、アセトフェノン誘導体（Ｄ１）、アシルフォスフィンオキサイド誘導体（Ｄ２）、チタノセン誘導体（Ｄ３）、トリアジン誘導体（Ｄ４）、ビスイミダゾール誘導体（Ｄ５）、Ｏ−アシルオキシム（オキシムエステル）誘導体（Ｄ６）、ベンゾフェノン誘導体（Ｄ７）、チオキサントン誘導体（Ｄ８）、α−ジケトン誘導体（Ｄ９）、アントラキノン誘導体（Ｄ１０）及びこれらを２種以上含有する混合物が挙げられる。
【００５６】
アセトフェノン誘導体（Ｄ１）としては、例えば、１−ヒドロキシシクロヘキシルフェニルケトン、２−ヒドロキシ−２−メチル−１−フェニルプロパン−１−オン、ベンゾイン、ベンゾインメチルエーテル、ベンゾインエチルエーテル、ベンゾインプロピルエーテル、アセトフェノン、２，２−ジメトキシ−２−フェニルアセトフェノン、２，２−ジエトキシアセトフェノン、ベンジルジメチルケタール、２−ヒドロキシ−２−メチルプロピオフェノン、４−イソプロピル−２−ヒドロキシ−２−メチルプロピオフェノン、２−メチル−１−（４−（メチルチオ）フェニル）−２−モルフォリノ−１−プロパン−１−オン、ジメチルベンジルケタール、メチルベンゾイルフォーメート及び２−ベンジル−２−ジメチルアミノ−１−（４−モルフォリノフェニル）−ブタン−１−オン］が挙げられる。
【００５７】
アシルフォスフィンオキサイド誘導体（Ｄ２）としては、例えば、トリメチルベンゾイルジフェニルホスフィンオキシド及びビス（２，４，６−トリメチルベンゾイル）−フェニルフォスフィンオキサイドが挙げられる。
【００５８】
チタノセン誘導体（Ｄ３）としては、例えば、ビス（η5−２，４−シクロペンタジエンー１―イル）−ビス（２，６ージフルオロー３−（１Ｈ−ピロール−１−イル）−フェニル）チタニウムが挙げられる。
【００５９】
トリアジン誘導体（Ｄ４）としては、例えば、トリクロロメチルトリアジン及びベンジル−２，４，６−（トリハロメチル）トリアジンが挙げられる。
【００６０】
ビスイミダゾール誘導体（Ｄ５）としては、例えば、２−（ｏ−クロロフェニル）−４，５−ジフェニルイミダゾリル二量体が挙げられる。
【００６１】
Ｏ−アシルオキシム（オキシムエステル）誘導体（Ｄ６）としては、例えば、１，２−オクタンジオン，１−［４−（フェニルチオ）−，２−（Ｏーベンゾイルオキシム）］及びエタノン，１−［９−エチル−６−（２−メチルベンゾイル）−９Ｈ−カルバゾール−３−イル］−，１−（Ｏ−アセチルオキシム）が挙げられる。
【００６２】
ベンゾフェノン誘導体（Ｄ７）としては、例えば、ベンゾフェノン、４，４−ビス（ジメチルアミノ）ベンゾフェノン、３，３−ジメチル−４−メトキシ−ベンゾフェノン及びミヒラーズケトンが挙げられる。
【００６３】
チオキサントン誘導体（Ｄ８）としては、例えば、イソプロピルチオキサントン、２−クロロチオキサントン、２，４−ジエチルチオキサントン、イソプロピルチオキサントン及びジイソプロピルチオキサントンが挙げられる。
【００６４】
α−ジケトン誘導体（Ｄ９）としては、例えば、カンファーキノンが挙げられる。
【００６５】
アントラキノン誘導体（Ｄ１０）としては、例えば、アントラキノン、２−メチルアントラキノン、２−エチルアントラキノン及びｔｅｒｔ−ブチルアントラキノンが挙げられる。
【００６６】
これら（Ｄ１）〜（Ｄ１０）のうち、合成の容易さの観点から（Ｄ１）、（Ｄ２）、及び（Ｄ８）が好ましく、２−メチル−１−（４−（メチルチオ）フェニル）−２−モルフォリノ−１−プロパノン、２−ベンジル−２−ジメチルアミノ−１−（４−モルフォリノフェニル）−ブタン−１−オン、ビス（２，４，６−トリメチルベンゾイル）−フェニルフォスフィンオキサイド及びジエチルチオキサントンが更に好ましく、反応性の観点から、２−メチル−１−（４−（メチルチオ）フェニル）−２−モルフォリノ−１−プロパノン及びビス（２，４，６−トリメチルベンゾイル）−フェニルフォスフィンオキサイドが特に好ましい。
【００６７】
光重合開始剤（Ｄ）は、硬化性の観点から、そのうち少なくとも１種が４００ｎｍ以上の波長で吸光度を有するものであることが好ましく、更に好ましくは４０５ｎｍの波長での吸光係数が１００以上のものであり、２−ベンジル−２−ジメチルアミノ−１−（４−モルフォリノフェニル）−ブタン−１−オン〔イルガキュア３６９（ＢＡＳＦ社製、４０５ｎｍでの吸光係数：２８０）〕、ビス（２，４，６−トリメチルベンゾイル）−フェニルフォスフィンオキサイド〔イルガキュア８１９（ＢＡＳＦ社製、４０５ｎｍでの吸光係数：８９９）〕、２，４，６−トリメチルベンゾイル−ジフェニル−フォスフィンオキサイド〔ルシリンＴＰＯ（ＢＡＳＦ社製、４０５ｎｍでの吸光係数：１６５）〕及び１，２−オクタンジオン  １−［４−（フェニルチオ）−，２−（Ｏ−ベンゾイルオキシム）］〔イルガキュアＯＸＥ０１（ＢＡＳＦ社製、４０５ｎｍでの吸光係数：１０２）〕等が挙げられる。
【００６８】
本発明における吸光度は、ＪＩＳ  Ｋ０１１５に準拠して２００〜５００ｎｍの範囲を紫外可視分光光度計［（株）島津製作所製「ＵＶ−２５５０」］を用いて測定することができる。測定試料としては、光重合開始剤（Ｄ）を２００〜５００ｎｍの波長に吸収をもたない溶剤（アセトニトリル及びメタノール等）に０．００１〜０．０１重量％の濃度で溶解させたものを用いる。
【００６９】
本発明の光重合開始剤（Ｄ）の含有量は、感光性樹脂組成物中の固形分の重量に基づいて、１〜２０重量％が好ましく、更に好ましくは３〜１８重量％、特に好ましくは５〜１５重量％である。１重量％以上であれば硬化反応性が更に良好に発揮でき、２０重量％以下であれば光露光後の硬化物の黄変の低減が更に良好に発揮できる。
【００７０】
本発明の感光性樹脂組成物における第５の必須成分である酸化チタン（Ｅ）としては、製法により白色度が異なるので、反射率向上のため白色度の高い酸化チタンの選定が好ましい。酸化チタンの精製途中で混入する重金属、金属酸化物の不純物が白色度に悪影響を及ぼし、なかでもＦｅ，Ｃｒ，Ｃｕ，Ｍｎ，Ｖ，Ｎｂ等による着色は有害である。そのため、不純物として重金属、金属酸化物の不純物を０．１質量％以下に規制することが好ましい。
【００７１】
不純物が０．１質量％以下の酸化チタンは、好ましくは塩素法で作られたルチル型酸化チタンをアルミナ、シリカ、ジルコニア、チタニア及び有機物等で表面処理することにより用意できる。反射率向上に有効な酸化チタンの粒径は、好ましくは０．１〜０．５μｍ、更に好ましくは０．２〜０．４μｍである。塩素法酸化チタンとしては、タイピュアーＲ９００及びＲ９２０（デュポン製）並びにタイペークＣＲ５０、ＣＲ５８、ＣＲ６７、ＰＦＣ−１０５及びＰＦＣ−１０７（石原産業製）等が挙げられる。
【００７２】
本発明の酸化チタン（Ｅ）の含有量は、感光性樹脂組成物中の固形分の重量に基づいて、３０〜９０重量％が好ましく、更に好ましくは３５〜８５重量％、特に好ましくは４０〜８０重量％である。３０重量％以上であれば反射率が更に良好であり、９０重量％以下であれば塗工時のハンドリング性が更に良好に発揮できる。
【００７３】
本発明にかかる感光性樹脂組成物は、必要により更にその他の成分を含有していてもよい。その他の成分としては、（Ａ）と（Ｃ）以外の単官能（メタ）アクリレート（Ｆ）、レベリング剤（Ｇ）、酸化防止剤（Ｈ）、体質顔料（硫酸バリウム及びタイク）、増感剤、重合禁止剤、溶剤（Ｊ）、増粘剤及びその他の添加剤（例えば、蛍光増白剤、黄変防止剤、消泡剤及び消臭剤）が挙げられる。
【００７４】
本発明における単官能（メタ）アクリレート（Ｆ）としては、密着性の観点から、リン酸基、カルボキシル基又は水酸基を有する（メタ）アクリレートが好ましく、更に好ましくはリン酸基を有する（メタ）アクリレートである。
水酸基を含有する（メタ）アクリレートとしては、ヒドロキシエチル（メタ）アクリレート及びヒドロキシプロピル（メタ）アクリレート等が挙げられ、リン酸基を有する（メタ）アクリレートとしては、２−（メタ）アクリロイルオキシエチルアシッドフォスフェート等が挙げられる。
【００７５】
本発明の単官能（メタ）アクリレート（Ｆ）の含有量は、感光性樹脂組成物中の固形分の重量に基づいて、０〜２０重量％が好ましく、更に好ましくは０．５〜１５重量％、特に好ましくは１〜１０重量％である。
【００７６】
レベリング剤（Ｇ）としては、アニオン系界面活性剤、カチオン系界面活性剤、非イオン系界面活性剤、両性界面活性剤、フッ素系界面活性剤及びシリコン系界面活性剤等が挙げられる。（Ｇ）の内、塗布性の観点から、フッ素系界面活性剤及びシリコン系界面活性剤が好ましい。
【００７７】
酸化防止剤（Ｈ）としては、フェノール系酸化防止剤、硫黄系酸化防止剤及びアミン系酸化防止剤等が挙げられる。これらのうち、光硬化性と酸化防止能の観点から、好ましくはフェノール系酸化防止剤であり、特に好ましくは２，６−ジーｔ−ブチル−４−メチルフェノール（ＢＨＴ）、２−ｔ−ブチル−６−（３−ｔ−ブチル−２−ヒドロキシ−５−メチルベンジル）−４−メチルフェニルアクリレート、２−［１−（２−ヒドロキシ−３，５−ジ−ｔ−ペンチルフェニル）エチル］−４、６−ジ−ｔ−ペンチルフェニルアクリレート、オクタデシル−３−（３，５−ジ−ｔ−ブチル−４−ヒドロキシフェニル）−プロピオネート（ＢＡＳＦ社製「イルガノックス１０７６」）、チオジエチエレンビス［３−（３，５−ジーｔ−ブチル−４−ヒドロキシフェニル）プロピオナート（イルガノックス１０３５）、エチレンビス（オキシエチレン）ビス［３−（５−ｔｅｒｔ−ブチル−４−ヒドロキシ−ｍ−トリル）プロピオネート］（ＢＡＳＦ社製「イルガノックス２４５」）、ヘキサメチレンビス［３−（３，５−ジ−ｔｅｒｔ−ブチルー４−ヒドロキシフェニル）プロピオネート（イルガノックス２５９）及びペンタエリスリトール・テトラキス［３−（３，５−ジ−ｔ−ブチル−４−ヒドロキシフェニル）プロピオネート］（ＢＡＳＦ社製「イルガノックス１０１０」）である。
【００７８】
溶剤（Ｊ）としては、ケトン溶剤（シクロヘキサノン等）、エーテル溶剤（エーテルエステル溶剤及びエーテルアルコール溶剤を含む）（プロピレングリコールモノメチルエーテルアセテート及びメトキシブチルアセテート等）、エステル溶剤（酢酸ブチル等）、エーテル溶剤（エーテルエステル溶剤及びエーテルアルコール溶剤等）、アルコール溶剤（ケトンアルコール溶剤を含む）（１．３−ブチレングリコール及びジアセトンアルコール等）、エステル溶剤（乳酸エチル等）及びケトン溶剤（アセトン及びメチルエチルケトン等）等が挙げられる。
【００７９】
本発明の感光性樹脂組成物からの硬化物の形成方法としては、例えば、ガラス板に本発明の感光性樹脂組成物を塗布し、活性エネルギー線（紫外線、電子線及び可視光線等）を照射し光硬化することで形成される。これらの操作は複数回行ってもよい。
【００８０】
感光性樹脂組成物の塗布方法としては、ロールコーティング、グラビアコーティング、カーテンフローコーティング、かけ流しコーティング、ホイーラー若しくはスピンナー等による回転コーティング、若しくはスプレーコーティング等、又はシルクスクリーン印刷等の公知の方法を用いて行うことができる。
【００８１】
本発明の感光性樹脂組成物を紫外線により硬化させる場合は、種々の紫外線照射装置［型番「ＶＰＳ／Ｉ６００」、フュージョンＵＶシステムズ（株）製］を使用できる。使用するランプ光源としては、例えば高圧水銀灯、メタルハライドランプ及びＬＥＤ等が挙げられる。紫外線の照射量は、組成物の硬化性の観点から好ましくは１０〜１，０００ｍＪ／ｃｍ2、更に好ましくは４０〜５００ｍＪ／ｃｍ2である。
【実施例】
【００８２】
以下、実施例及び比較例により本発明を更に説明するが、本発明はこれらに限定されるものではない。以下、特に定めない限り、％は重量％、部は重量部を示す。
【００８３】
製造例１    ［ラジカル重合性基を有する樹脂（Ａ−１）の製造］
加熱冷却・攪拌装置、環流冷却管、滴下ロート及び窒素導入管を備えたガラス製フラスコに、クレゾールノボラック型エポキシ樹脂「ＥＯＣＮ―１０２Ｓ」［日本化薬（株）製  エポキシ当量２００］２００部とプロピレングリコールモノメチルエーテルアセテート２４５部を仕込み、１１０℃まで加熱して均一に溶解させた。続いて、アクリル酸７６部、トリフェニルホスフィン２部及びｐ−メトキシフェノール０．２部を仕込み、１１０℃にて１０時間反応させた。
反応物に更にテトラヒドロ無水フタル酸９１部を仕込み、９０℃にて５時間反応させ、その後、プロピレングリコールモノメチルエーテルアセテートで樹脂含有量が５０重量％となるように希釈して、アクリロイル基とカルボキシル基を有するエポキシ樹脂として、クレゾールノボラック型エポキシ樹脂（Ａ−１）の５０％溶液を得た。
このエポキシ樹脂の固形分換算した酸価は８８．４であった。ＧＰＣによる数平均分子量は２，２００であった。
【００８４】
製造例２    ［ラジカル重合性基を有する樹脂（Ａ−２）の製造］
加熱冷却・撹拌装置、還流冷却管、窒素導入管を備えたガラス製フラスコに、スチレン９０部、メタクリル酸メチル１０部、メタクリル酸３０部及びプロピレングリコールモノメチルエーテルアセテート３２７部を仕込んだ。系内の気相部分を窒素で置換したのち、２、２’−アゾビス（２，４−ジメチルバレロニトリル）８部をプロピレングリコールモノメチルエーテルアセテート３０部に溶解した溶液３８部を添加し、９０℃に加熱し、更に同温度で４時間反応させた。更に得られた溶液にメタクリル酸グリシジル１５部、トリエチルアミン１部を添加し、９０℃で６時間反応させ、（メタ）アクリロイル基とカルボキシル基を有するアクリル樹脂として、アクリル樹脂（Ａ−２）の３０％溶液を得た。
このアクリル樹脂の固形分換算した酸価は９６．１であった。ＧＰＣによる数平均分子量は４，５００であった。
【００８５】
製造例３    ［ラジカル重合性基を有する樹脂（Ａ−３）の製造］
加熱冷却・撹拌装置、還流冷却管、窒素導入管を備えたガラス製フラスコに、スチレンと無水マレイン酸の共重合物（ＳＭＡ−ＥＦ４０、サートマー社製）１９１部、ヒドロキシエチルメタクリレート１０２部及びプロピレングリコールモノメチルエーテルアセテート７００部を仕込んだ。系内の気相部分を窒素で置換したのち、トリエチルアミン７部を添加し、９０℃に加熱し、更に同温度で８時間反応させ、（メタ）アクリロイル基とカルボキシル基を有するアクリル樹脂として、アクリル樹脂（Ａ−３）の３０％溶液を得た。
このアクリル樹脂の固形分換算した酸価は９８であった。ＧＰＣによる数平均分子量は５，５００であった。
【００８６】
製造例４    ［ラジカル重合性基を有する樹脂（Ａ−４）の製造］
加熱冷却・撹拌装置、還流冷却管、窒素導入管を備えたガラス製フラスコに、メタクリル酸メチル６部、メタクリル酸７０部、メタクリル酸シクロヘキシル１７２部及びジエチレングリコールジメチルエーテル４５４部を仕込んだ。系内の気相部分を窒素で置換したのち、２、２’−アゾビス（２，４−ジメチルバレロニトリル）１６部をジエチレングリコールジメチルエーテル１５９部に溶解した溶液１７５部を添加し、９０℃に加熱し、更に同温度で４時間反応させた。更に得られた溶液にメタクリル酸グリシジル３１部、トリエチルアミン１０部、プロピレングリコールモノメチルエーテルアセテート８２部を添加し、９０℃で６時間反応させ、（メタ）アクリロイル基とカルボキシル基を有するアクリル樹脂として、アクリル樹脂（Ａ−４）の３０％溶液を得た。
このアクリル樹脂の固形分換算した酸価は１１２．９であった。ＧＰＣによる数平均分子量は４，７００であった。
【００８７】
製造例５  ［加水分解性アルコキシ基を有する化合物（Ｃ−２）の製造］
加熱冷却・攪拌装置、環流冷却管、滴下ロート及び窒素導入管を備えたガラス製フラスコに、３−アクリロイロキシプロピルトリメトキシシラン４６部（０．２モル部）、ジフェニルジメトキシシラン１６０部（０．６５モル部）とイオン交換水４５ｇ（２．５モル部）と、シュウ酸０．１部（０．００１モル部）を仕込み、６０℃、６時間の条件で加熱撹拌し、更にエバポレーターを用いて、加水分解により副生したメタノールを減圧下で２時間かけて除去し、アクリル変性アルコキシポリシロキサン（Ｃ−２）（数平均分子量：２，１００）を得た。
【００８８】
製造例６  ［酸化チタンの分散液（Ｅ−１）の製造］
攪拌装置を備えたＳＵＳ製フラスコにプロピレングリコールモノメチルエーテルアセテート５００部、分散剤としてポリアクリル酸を８０部を仕込み均一化した。ここに、表面を無機処理した酸化チタン（商品名：ＪＲ−４０３、平均粒子径：０．２１ｕｍ、テイカ（株）製）４２０部を仕込み攪拌し、分散させた。この分散させた液を２５０ｍＬのポリ容器に移し、更にここに粒径１ｍｍのガラスビーズを仕込み、ペイントシェーカーで１時間分散させた。分散終了後、３００メッシュでのろ過にてガラスビーズを除去し、酸化チタン（Ｅ−１）の５０％分散液を得た。
【００８９】
製造例７  ［酸化チタン（Ｅ−２）の分散液の製造］
製造例７の酸化チタンを表面無機処理品から表面有機処理品（商品名：Ｄ−２６６７、平均粒子径：０．２６ｕｍ、堺化学（株）製）に変更したのみ以外は製造例７と同様の方法で、酸化チタンの５０％分散液（Ｅ−２）を得た。
【００９０】
比較製造例１  ［ラジカル重合性基を有する樹脂（Ａ’−１）の製造］
加熱冷却・撹拌装置、還流冷却管、窒素導入管を備えたガラス製フラスコに、スチレン１９０部、メタクリル酸７０部及びプロピレングリコールモノメチルエーテルアセテート６７０部を仕込んだ。系内の気相部分を窒素で置換したのち、２、２’−アゾビス（２，４−ジメチルバレロニトリル）２部をプロピレングリコールモノメチルエーテルアセテート２５部に溶解した溶液２７部を添加し、９０℃に加熱し、更に同温度で４時間反応させた。更に得られた溶液にメタクリル酸グリシジル３６部、トリエチルアミン７部を添加し、９０℃で６時間反応させ、（メタ）アクリロイル基とカルボキシル基を有するアクリル樹脂として、アクリル樹脂（Ａ’−１）の３０％溶液を得た。
このアクリル樹脂の固形分換算した酸価は８０であった。ＧＰＣによる数平均分子量は７０，０００であった。
【００９１】
実施例１〜７及び比較例１〜４
表１の配合部数に従い、ガラス製の容器に（Ａ）の溶液、（Ｂ）、（Ｃ）及び（Ｄ）並びに必要により（Ｆ）、（Ｇ）及び／又は（Ｈ）を仕込み、均一になるまで攪拌した後、（Ｅ）の分散液と溶剤（Ｊ）（プロピレングリコールモノメチルエーテルアセテート）を同時に仕込み、均一分散液とし、実施例１〜７及び比較例１〜４の感光性樹脂組成物を得た。
【００９２】
【表１】
2015072468.tif 000003
【００９３】
なお、表１中の化学品の詳細は以下の通りである。
（Ｂ−１）：「ネオマーＤＡ−６００」（ジペンタエリスリトールペンタアクリレート：三洋化成工業（株）社製）
（Ｂ−２）：「ネオマーＥＡ−３００」（ペンタエリスリトールテトラアクリレート：三洋化成工業（株）社製）
（Ｃ−１）：メタクリル変性アルコキシシラン（「ＫＢＭ−５０３」：信越化学（株）社製）
（Ｄ−１）：「イルガキュア  ８１９」（ビス（２，４，６−トリメチルベンゾイル）−フェニルフォスフィンオキサイド：ＢＡＳＦ社製、４０５ｎｍでの吸光係数：８９９）
（Ｄ−２）：「イルガキュア  ９０７」（２−メチル−１−［４−（メチルチオ）フェニル］−２−モルフォルフォリノプロパン−１−オン：ＢＡＳＦ社製）
（Ｄ−３）：「カヤキュアーＤＥＴＸ−Ｓ」（２，４−ジエチルチオキサントン：日本化薬（株）製）
（Ｆ−１）：「ライトアクリレートＰ−１Ａ」（２−アクリロイルオキシエチルアシッドフォスフェート：共栄社化学（株）社製）
（Ｇ−１）：ポリエーテル変性ポリジメチルシロキサン（「ＫＦ−３５２Ａ」：信越化学（株）社製）
（Ｇ−２）：ポリエーテル変性フッ素化合物（「メガファックＴＦ−２０６６」：ＤＩＣ（株）社製）
（Ｈ−１）：２，６−ジ−ｔ−ブチル−４−メチルフェノール（「ＢＨＴ」：東京化成工業（株）社製）
【００９４】
以下に性能評価の方法を説明する。
［硬化板の作製］
１０ｃｍ×１０ｃｍ四方のガラス基板上にアプリケーターにより感光性樹脂組成物を塗布し、乾燥し、乾燥膜厚５μｍの塗膜を形成した。この塗膜をホットプレート上で８０℃、３分間加熱した。
得られた塗膜に対し、超高圧水銀灯の光を１００ｍＪ／ｃｍ2照射した。
【００９５】
［密着性の評価］
上記の硬化物をＪＩＳ  Ｋ  ５６００−５−６に準拠し、１００個（１０個×１０個）のマスができるよう１ｍｍ幅にカッターナイフで切込みを入れ樹脂密着性を測定する。
測定結果は「試験後に基材フィルム上に残ったマス目／１００」で表す。
○：試験後にフィルム上に残ったマス目が１００／１００
×：試験後にフィルム上に残ったマス目が９９／１００以下
【００９６】
［反射率の評価］
上記の硬化物をＪＩＳ  Ｚ  ８７２２に準拠した物体色の測定に使用される分光測色計（ＣＭ３７００ｄ、光源Ｃ）を用い、波長：６５０ｎｍの反射率を全反射率として測定した。
◎：反射率が８５％以上
○：反射率が８０％以上８５％未満
△：反射率が７０％以上８０％未満
×：反射率が７０％未満
【００９７】
本発明の実施例１〜７の感光性樹脂組成物は、表１に示す通り密着性、反射率の両方の点で優れている。
その一方で、ラジカル重合性基を有する樹脂（Ａ）を使用していない比較例１、加水分解性アルコキシル基を有する化合物（Ｃ）を使用していない比較例２、及び樹脂（Ａ）の代わりに数平均分子量が５０，０００を越える樹脂を使用している比較例４は密着性を満足しない。また、酸化チタン（Ｅ）を使用していない比較例３は反射率を満足しない。
【産業上の利用可能性】
【００９８】
本発明の感光性樹脂組成物は、硬化後の反射率とガラス基板に対する密着性に優れるため、ディスプレイの反射板として好適に使用できる。